(57)【特許請求の範囲】
【請求項１】
支持体上に、熱溶融転写回折構造層を有する熱転写媒体であって、
熱溶融転写回折構造層が剥離保護層、微細回折構造形成層、反射層、接着層を有し、前記熱溶融転写回折構造層の反射層と接着層の間に黒色もしくは塗布後に反射濃度０．８以上の濃度をもつ印刷層を有し、前記微細回折構造形成層が、凹凸形状からなり、該凹凸形状の凸部の高さが５ｎｍ〜１０００ｎｍ、凸部の高さ／凸部の幅（アスペクト比）が１以上、凹凸形状のピッチが５０ｎｍ〜５００ｎｍであることを特徴とする熱転写媒体。
【請求項２】
前記反射層が粒子径５００ｎｍ以下の金属粉末を含むインキからなることを特徴とする請求項１に記載の熱転写媒体。
【請求項３】
支持体上に熱溶融転写インク層を有し、前記熱溶融転写回折構造層と熱溶融転写インク層がパターン状に形成されていることを特徴とする請求項１または２のいずれかに記載の熱転写媒体。
【請求項４】
前記熱溶融転写インク層がイエロー、マゼンダ、シアン、ブラックの４色から選ばれる１色以上であることを特徴とする請求項１〜３のいずれかに記載の熱転写媒体。
【請求項５】
請求項１〜４のいずれかに記載の熱転写媒体を被転写基材に転写してなることを特徴とする回折構造体。
【発明の詳細な説明】
【技術分野】
【０００１】
本発明は、回折構造を持った熱転写媒体及びそれを用いた回折構造体に関するものである。特に偽造もしくは改竄を困難とするための偽造防止機能を有する熱転写媒体及びそれを用いた回折構造体に関するものである。
【０００２】
従来、文字パターンや画像パターンをプラスチックや紙からなる被転写基材上にオンデマンドに形成する方法として、昇華性染料を含むインキからなる昇華転写層を形成した熱転写リボンを用いてこの熱転写リボンの反対面からサーマルヘッドで押圧し、形成される画像の濃度に合わせてサーマルヘッドを発熱させる昇華転写法が一般的に用いられている。
（特許文献１参照）
【０００３】
最近では、ＩＤカードや各種の証明書などでオンデマンドに印字や画像形成が必要な用途にもこの昇華転写法が使用されており、この場合、偽造を防止する手段としては、昇華転写法によって文字や画像を形成した後に、後加工によりレリーフ型の回折構造物を部分的に転写したり、偽造防止効果が高いＯＶＤ効果を持ったインキによる印刷を行ったりしていた。
（特許文献２参照）
【０００４】
しかし、回折構造物は偽造品の発生量が増加するに従い、偽造防止策としての高微細化が進み、その結果、真偽判定が容易には行えず、ＯＶＤ効果が不完全であっても一見しただけでは偽造とは分からない偽造品が増加しつつある。
また、ＯＶＤ効果を持ったインキによる印刷を後加工で行うのは、製造コストの問題から実際には困難である事が多い。
【０００５】
そこで、昇華転写層と同じ熱転写リボンに並列もしくは別に独立した熱転写リボンとして反射層に光透過性を持つ回折構造転写層を設け、昇華転写と同じサーマルヘッドによって被転写基材の全面に熱転写する事により、最表面に貼付された回折構造物が光透過性を持つため回折構造物によって発生する回折光の画像と回折構造物の下層に位置する画像や文字とが同時に視認でき、且つ改竄や偽造を極めて困難にする方法である事から、パスポートやＩＤカードなどの偽造防止策として採用されている。
（特許文献３参照）
【０００６】
しかしながら、前記のような偽造防止策として光透過性を持った回折構造物を全面に貼付した偽造防止媒体であっても、一目で簡単に真偽判定をすることが出来ない回折構造物の偽造が発生しており、最近では、その偽造防止効果が薄れつつあるという問題がある。
【０００７】
【特許文献１】特開昭６３−２２６９３号
【特許文献２】特許第３３２６３７６０号
【特許文献３】特開平６−６７５９２号
【発明の開示】
【発明が解決しようとする課題】
【０００８】
そこで本発明は、係る従来技術の問題点を解決するものであり、従来の回折構造物にはない、正面と斜めから見たときにユニークで顕著な光学変化を有する熱転写媒体及び回折構造体を提供することを課題とする。
さらには、偽造防止効果を向上しつつ簡単に真贋判定を行えるようにすることを課題とする。
【課題を解決するための手段】
【０００９】
請求項１の発明は、支持体上に、熱溶融転写回折構造層を有する熱転写媒体であって、  熱溶融転写回折構造層が剥離保護層、微細回折構造形成層、反射層、接着層を有し、前記熱溶融転写回折構造層の反射層と接着層の間に黒色もしくは塗布後に反射濃度０．８以上の濃度をもつ印刷層を有し、前記微細回折構造形成層が、凹凸形状からなり、該凹凸形状の凸部の高さが５ｎｍ〜１０００ｎｍ、凸部の高さ／凸部の幅（アスペクト比）が１以上、凹凸形状のピッチが５０ｎｍ〜５００ｎｍであることを特徴とする熱転写媒体である。
【００１０】
請求項２の発明は、前記反射層が粒子径５００ｎｍ以下の金属粉末を含むインキからなることを特徴とする請求項１に記載の熱転写媒体である。
【００１２】
請求項３の発明は、支持体上に熱溶融転写インク層を有し、前記熱溶融転写回折構造層と熱溶融転写インク層がパターン状に形成されていることを特徴とする請求項１または２のいずれかに記載の熱転写媒体である。
【００１３】
請求項４の発明は、前記熱溶融転写インク層がイエロー、マゼンダ、シアン、ブラックの４色から選ばれる１色以上であることを特徴とする請求項１〜３のいずれかに記載の熱転写媒体である。
【００１４】
請求項５の発明は、請求項１〜４のいずれかに記載の熱転写媒体を被転写基材に転写し
てなることを特徴とする回折構造体である。
【発明の効果】
【００１５】
本発明によれば、微細回折構造形成層を有するため、正面から方向から見たときは入射した光が微細な凹凸形状をした微細回折構造形成層に吸収されて反射光、回折光の発生のほとんどなく、ある一定の角度から見たときには微細回折構造形成層による回折光が観察される偽造防止画像形成層を有する熱転写媒体とすることができる。
従来のレリーフ型回折構造物より更に微細な凹凸を形成する事で、偽造や変造が極めて困難でありながら、熱転写後の転写層の光学的変化が特異な事により真贋判定が容易な熱転写媒体とすることができる。
さらに、従来のイエロー、マゼンダ、シアン、ブラック等の熱溶融転写インク層と熱溶融転写回折構造層をパターン状に設けることで従来のサーマルヘッドを持つ文字・画像形成装置を変更することなく、カラー画像に偽造防止効果を持たせることができる。
【００１６】
また、本発明の熱転写媒体を用いて被転写基材に転写すれば、観察する角度を正面方向と斜めの水平に近い低い角度まで移動させながら目視で確認すると、灰色もしくは黒色から回折光による色彩への色変化が顕著であることから、簡単に真贋判定ができる偽造防止媒体の製造が可能となる。
【発明を実施するための最良の形態】
【００１７】
以下本発明の熱転写媒体や偽造防止体の構造等について、その最良の形態を、図面を用いて詳細に説明する。
【００１８】
図１は、本発明の一例を示す断面図で、支持体１上に熱溶融転写回折構造層２が積層されている。この熱溶融転写回折構造層２は、熱転写時に支持体１から剥離して剥離後には少なくともその一部が残存することによって微細回折構造形成層１２を保護する剥離保護層１１と、入射光によって回折光を発生させる微細回折構造形成層１２と回折光を反射するための反射層１３、そして被転写基材に接着するための接着層１４とを有しており、本発明の基本的な層構成である。そして、微細回折構造形成層１２には、微細な回折構造である凹凸加工面２１を有する。
【００１９】
また、図２は本発明の一例を示す断面図で、図１の構成における反射層１３と接着層１４との間に、回折光が発生しない角度で観察した場合に一層暗く見えるようにするための印刷層１５を設けたものであり、これにより回折光を観察できる時とできない時の明暗のコントラストを更に向上させることが可能となる。
【００２０】
一方、図３は、図１や図２における微細回折構造形成層１２、反射層１３、凹凸形状の凹凸加工面２１の構造を示す拡大図で、Ｈは凸部の高さ、Ｗは凸部の幅、Ｄは反射層２１の膜厚を表しており、図３で示した回折構造のアスペクト比はＨ／Ｗとなる。また、図４は図３におけるＡ−Ａ断面図で、Ｌは凹凸形状のピッチを表している。
この凸部の高さＨは５ｎｍ〜１０００ｎｍの範囲内であることが好ましい。またアスペクト比Ｈ／Ｗは１以上であることが好ましい。さらに、凹凸形状のピッチＬは５ｎｍ〜１０００ｎｍの範囲内であることが好ましい。
例えばこの範囲であると正面から見たときには光を閉じ込める効果があるため黒〜灰色に見えるが、一定角度以上傾けると回折光が見える。
【００２１】
なお、図３では凹凸の凸部形状を角型の断面とし、その形状が縦長の形状にて示されているが、本発明に用いられる微細回折構造の形状は特にこれに限定されるものではなく、凹凸形状がｓｉｎカーブなどの円形であったり、凹部が角形で凸部のみ円形であってもよい。また、図４で示される形状も縦長形状だけでなく縦横のクロス形状など、様々な形状でも良い。
【００２２】
次に図５及び図６は、本発明の一例を示すもので、支持体１上に熱溶融転写インク層と熱溶融転写回折構造層をパターン状に形成したものである。ここで、熱溶融転写インク層と熱溶融転写回折構造層は並べて形成しておくことができる。
溶融転写インク層としては、例えば４色（Ｙ，Ｍ，Ｃ，Ｋ）から選ばれる１色以上を用いることができる。例えば、図５及び図６に示すように４色（Ｙ，Ｍ，Ｃ，Ｋ）、又は３色（Ｙ，Ｍ，Ｃ）と熱溶融転写回折構造層２，３を長手方向に沿って適宜順序に並べ、繰り返し設けた構成である。
溶融転写インク層に用いる色は上記に限られるものではない。
ここで、３色（Ｙ，Ｍ，Ｃ）と熱溶融転写回折構造層を用いる場合、熱溶融転写回折構造層を黒インキ層の代わりに用いることができる。この場合、熱溶融転写回折構造層を正面から見ると黒っぽく見えるが水平に近い状態から見ると回折光が見えるものとなる。
【００２３】
次に、図７は本発明の一例を示す平面図で、図５または図６の熱転写媒体を被転写基材上に熱転写して作製した偽造防止体である。図７では顔写真を昇華転写にてフルカラーで印刷した後、“ＩＤカード”の文字と顔画像における髪の毛の黒色部分に、熱溶融転写回折構造層２または３を転写して黒色部の文字や画像を形成している。また、図８は図７のＢ−Ｂ断面図である。
【００２４】
図９は本発明の効果を示した模式図で、観察者の視点位置の変化によって観察される光が急激に変化する様子を示している。
熱溶融転写回折構造層が転写された偽造防止体を水平方向に対し４５〜９０°の範囲内のある角度（回折光不可視角度）の範囲で内では、熱溶融転写回折構造層が灰色もしくは黒色に見える。
そのまま更に水平方向に視点を移動させ、１〜４５°における一定の範囲にくるとそれまで灰色もしくは黒色だった熱溶融転写回折構造層が回折光を発生し、観察者は回折光を見ることができる。
このため、本発明の熱転写媒体を文字や画像の灰色もしくは黒色部分に使用すると、回折光不可視角度内ではごく普通の文字や画像に見えるが、観察視点を水平方向に移動させて回折光不可視角度を超えると、回折光を観察する事ができ、この時の輝度や色彩の変化が大きい事から、誰でも容易に真偽判定を行うことが可能となる。
【００２５】
以下に、本発明の熱転写媒体を構成する各層の材質と形成方法等について解説する。
【００２６】
（支持体）
まず、支持体１としては樹脂フィルムが使用できる。樹脂フィルムとしては、ポリエチレンテレフタレート樹脂フィルム、ポリエチレンナフタレート樹脂フィルム、ポリイミド樹脂フィルム、ポリエチレン樹脂フィルム、ポリプロピレン樹脂フィルム、耐熱塩化ビニルフィルム等が使用できる。これらの樹脂の中で、耐熱性が高く厚みが安定している事から、ポリエチレンテレフタレート樹脂フィルムが好ましく使用できる。
本発明の熱転写媒体は、支持体として長尺状の樹脂フィルム上を用いることで熱転写リボンとして用いることができる。
【００２７】
また、これら樹脂フィルムには、帯電防止処理、マット加工、エンボス処理、文字や絵柄の印刷、レーザーマーキング等の加工を施したフィルムも使用する事ができる。
【００２８】
（剥離保護層）
剥離保護層１１としては、樹脂に滑剤を添加したものが使用できる。樹脂としては、熱可塑性樹脂、熱硬化性樹脂、湿気硬化性樹脂、紫外線硬化性樹脂、電子線硬化性樹脂等が使用できる。例えば、アクリル樹脂やポリエステル樹脂、ポリアミドイミド樹脂である。また、滑剤としてはポリエチレンパウダーや、カルナバロウ等のワックスを使用する事ができ、２０重量部まで添加する事が可能である。これらは剥離保護層１１として、支持体１上にグラビア印刷法やマイクログラビア法等、公知の塗布方法によって形成される。
【００２９】
（微細回折構造形成層）
微細回折構造形成層１２は、レリーフ型回折格子からなる回折構造物であるが、従来の回折構造物とはその光学特性が異なり、ある一定の角度範囲の間では回折光が発生しないだけはなく、光の反射もほとんど発生しない特性を持った回折構造物が利用される。
【００３０】
前記レリーフ型回折格子の具体例としては、例えば、従来のレリーフ型回折格子ではアスペクト比が概ね１．０くらいであるが、この格子ピッチや凸部幅を変えずに、アスペクト比を１．５以上と大きくする事で、回折光が発生しない観察角度でも反射光が少ない特性を得ることができるが、よりハッキリとした光学変化特性を得るためには、凹凸パターンの凸部と凹部との高低差が５０ｎｍ〜５００ｎｍで、且つ、凹凸の高さを幅で除した比（アスペクト比）が２以上であり、更に凹凸パターンのピッチが５０ｎｍ〜５００ｎｍにて、各々できるだけ均一に形成されていることが望ましい。より好ましくは、凹凸パターンのピッチが５０ｎｍ〜４００ｎｍの範囲内である。
【００３１】
そして、このように形成された凹凸パターンを有するレリーフ型のマスター版の表面に電気メッキ法で金属膜を形成する事によって、レリーフ型マスター版の凹凸パターンを複製し、これをプレス版とする。そして、支持体１上に積層される樹脂層にこのプレス版を熱圧着し、この樹脂層の表面に微細な凹凸パターンを転写することにより、微細回折構造形成層１２とすることができる。
【００３２】
前記レリーフ型回折格子による微細回折構造形成層１２に適用される樹脂としては、熱可塑性樹脂、熱硬化性樹脂、紫外線あるいは電子線硬化性樹脂等が使用できる。例えば、熱可塑性樹脂では、アクリル系樹脂、エポキシ系樹脂、セルロース系樹脂、ビニル系樹脂等が挙げられる。また、反応性水酸基を有するアクリルポリオールやポリエステルポリオール等にポリイソシアネートを架橋剤として添加して架橋させたウレタン樹脂、メラミン系樹脂、フェノール系樹脂等が使用できる。また、紫外線あるいは電子線硬化性樹脂としては、エポキシ（メタ）アクリル、ウレタン（メタ）アクリレート等が使用できる。また、微細でアスペクト比が大きい特殊な形状のため、微細回折構造形成層１２がマスター版へ貼り付きによる形状崩壊を防止するために、剥離補助材としてシリコーン系オイルや樹脂、またはフッ素系の樹脂等を使用する事が好ましい。
【００３３】
（反射層）
反射層２１は、微細回折構造形成層１２に直接接触して設けられる。この場合、反射層２１によって反射した光が回折光となる。
【００３４】
反射層２１としては、反射輝度が高い点で金属薄膜が好ましく利用できる。この金属としては、例えば、Ａｌ、Ｓｎ、Ｃｒ、Ｎｉ、Ｃｕ、Ａｕ、真鍮等が挙げられる。そして、真空製膜法を利用してこの金属薄膜を形成する事ができる。真空製膜法としては、真空蒸着法、スパッタリング法等が適用でき、厚みは１０〜１２００ｎｍ程度に制御できれば良い。１０ｎｍ以下であると光の反射が困難となり、回折光が発生しにくくなる。
【００３５】
また、金属粉末を含むインキ等金属光沢を有するインキを印刷して薄膜層としても良い。この場合、粉末としては粒子径５００ｎｍ以下のものが好ましい。薄膜層の厚みは０．１〜１０μｍが好ましく、印刷方式として、グラビア印刷法、フレキソ印刷法、スクリーン印刷法等、公知の印刷方法が利用できる。
【００３６】
（接着層）
接着層１４としては、熱によって被転写基材に接着するものであれば良く、公知の感熱性接着材料を使用する事ができる。
【００３７】
（その他の層）
その他の層としては、各層間の密着性をより強固なものとするためにアンカー層を設ける事ができ、この場合周知の密着向上剤や接着剤を使用する事ができる。
また、回折光の有無によるコントラストをより一層高めるために微細回折構造形成層１２と接着層１４との間に印刷層１５を追加する事ができ、好ましくは黒色もしくは塗布後に反射濃度で０．８以上の濃度を持つのが良い。
何れのインキも周知の印刷インキを使用する事ができる。
【００３８】
（回折構造層体）
本発明に係る熱転写媒体を被転写基材６に重ね、熱溶融により接着した後、支持体１を剥離除去することにより、熱溶融転写回折構造層２または３が転写されて回折構造体７を製造する事ができる。被転写基材６としては、カード基材の場合には、例えば、ポリ塩化ビニル樹脂やポリエステル樹脂、ポリ乳酸樹脂、ポリエチレンテレフタレート樹脂などの樹脂フィルム基材や樹脂カード基材、証書や商品券等であれば、例えば紙や合成紙等が挙げられる。
【００３９】
本発明の熱転写媒体及びそれを用いた回折構造体は、正面と斜めから見たときにユニークで顕著な光学変化を有するため、偽造防止用途に好適に用いることができる。また、装飾用途に用いることもできる。
【実施例】
【００４０】
次に、実施例によって本発明を説明する。
【００４１】
＜実施例１＞
支持体１として、厚さ２５μｍの透明なポリエチレンテレフタレート（通称ＰＥＴ）フィルムを使用した。
この支持体１の片面に、下記組成物からなるインキを塗布・乾燥し、膜厚１．５μｍの剥離保護層１１を形成した。
【００４２】
次に、下記組成物からなるインキを塗布・乾燥し、膜厚１．０μｍの層を形成した後、ロールエンボス法により回折格子形成用のプレス版を熱圧してその表面に回折格子を発生させるためのエンボス２１を形成し、微細回折構造形成層１２とした。
この微細回折構造形成層の凹凸形状の凸部の高さは２５０μｍであった。
また、凸部の高さ／凸部の幅は０．８であった。凹凸形状のピッチは３００μｍであった。
【００４３】
次に、この回折構造形成層１２の全面に真空蒸着法にてアルミニウム蒸着膜を膜厚６０ｎｍにて均一に形成し、反射層１３の薄膜を形成した。
【００４４】
最後に下記組成物からなるインキを塗布・乾燥させて厚さ３μｍの接着層１４を形成し、
熱転写媒体を製造した。
【００４５】
「剥離保護層インキ組成物」
アクリル樹脂                                        ３０．０重量部
ポリエチレンパウダー                                  １．０重量部
トルエン                                            ４０．０重量部
メチルエチルケトン                                  ４０．０重量部
メチルイソブチルケトン                              ２０．０重量部
【００４６】
「回折構造形成層インキ組成物」
ウレタン樹脂                                        ２０．０重量部
シリコーンオイル                                      １．０重量部
メチルエチルケトン                                  ５０．０重量部
酢酸エチル                                          ３０．０重量部
【００４７】
「接着層インキ組成物」
塩化ビニル酢酸ビニル共重合樹脂                      １５．０重量部
アクリル樹脂（Ｔｇ．２０℃）                        １０．０重量部
シリカ                                                １．０重量部
メチルエチルケトン                                  ４４．０重量部
トルエン                                            ３０．０重量部
【００４８】
次に、この熱転写媒体を、サーマルヘッドを装備した転写装置にセットし、ポリ塩化ビニルからなるプラスチックカードを被転写基材として、文字パターンとして熱転写を行うことにより、回折構造体を作製した。
【００４９】
この回折構造体を正面から観察すると、灰色もしくは黒色単色による一般的な文字パターンとして観察されるが、視点を水平方向に移動させていくと、水平方向に対して０〜４５°の範囲内において回折光によって急激に色彩が変化することを確認する事ができた。
【００５０】
＜実施例２＞
支持体１として、厚さ２５μｍの透明なポリエチレンテレフタレート（通称ＰＥＴ）フィルムを使用した。
この支持体１の片面に、下記組成物からなるＹ，Ｍ，Ｃインキによる熱溶融転写インク層４をフィルムの長手方向にそれぞれ交互になるよう塗布・乾燥させ、各熱溶融転写インク層４を１μｍとして形成し熱溶融転写インク層を含む熱転写媒体を得た。
【００５１】
次に、この熱溶融転写インク層を含む熱転写媒体の熱溶融転写インク層４の各々のＣとＹの間に、実施例１で得られた回折構造を有する熱転写媒体を物理的な手段を用いてつなぎ合わせ、熱転写媒体を作製した。
【００５２】
「熱溶融転写インク層−Ｙインキ組成物」
イエロー染料                                        １０．０重量部
ブチラール樹脂                                      １０．０重量部
シリコン変性ポリエステル樹脂                          ０．１重量部
メチルエチルケトン                                  ９０．０重量部
トルエン                                            ９０．０重量部
【００５３】
「熱溶融転写インク層−Ｍインキ組成物」
レッド染料                                          １０．０重量部
ブチラール樹脂                                      １０．０重量部
シリコン変性ポリエステル樹脂                          ０．１重量部
メチルエチルケトン                                  ９０．０重量部
トルエン                                            ９０．０重量部
【００５４】
「熱溶融転写インク層−Ｃインキ組成物」
ブルー染料                                          １０．０重量部
ブチラール樹脂                                      １０．０重量部
シリコン変性ポリエステル樹脂                          ０．１重量部
メチルエチルケトン                                  ９０．０重量部
トルエン                                            ９０．０重量部
【００５５】
次に、この熱転写媒体を、サーマルヘッドを装備した転写装置にセットし、ポリ塩化ビニルからなるプラスチックカードを被転写基材として最初にＹ，Ｍ，Ｃの各熱溶融転写インク層を熱転写することによって画像パターンをフルカラーで形成し、次に熱溶融転写回折構造層を先に転写した文字や画像パターンの灰色もしくは黒色部を形成する部分に転写する事により、回折構造体を作製した。
【００５６】
得られた回折構造体を観察すると、正面からある一定の角度範囲では通常のフルカラー画像として認識でき、水平方向に視点を移動させると、水平方向に対して０〜４５°の範囲内において、灰色もしくは黒色だった部分に回折光による急激な色彩の変化を観察する事ができた。
【００５７】
得られた回折構造体は、実施例１及び実施例２のどちらにおいても、観察する角度を水平方向に移動させるとそれまで灰色もしくは黒色だった部分の色彩が急激に変化して回折光を発生させる特異な光学特性を持つ回折構造を有している。
この回折構造は回折構造体を正面からある一定の角度範囲において観察した場合には、他の画像や文字パターンの視認性を低下させることがないため真贋の判定が容易であり、また、従来の回折構造物では発現出来ない光学特性であるため、偽造防止効果の高い回折構造体とすることができた。
【図面の簡単な説明】
【００５８】
【図１】本発明の熱転写媒体の一例を示す断面図
【図２】本発明の熱転写媒体の一例を示す断面図
【図３】本発明の熱転写媒体の一例を示す断面図
【図４】図３におけるＡ−Ａ平面図
【図５】本発明の熱転写媒体の一例を示す断面図
【図６】本発明の熱転写媒体の一例を示す断面図
【図７】本発明の回折構造体の一例を示す断面図
【図８】図７のＢ−Ｂ断面図
【図９】本発明の光学的効果を示した模式図
【符号の説明】
【００５９】
１        ・・・・支持体
２        ・・・・熱溶融転写回折構造層（４層構成）
３        ・・・・熱溶融転写回折構造層（５層構成）
４        ・・・・Ｙ，Ｍ，Ｃの３色の熱溶融転写インク層
５        ・・・・Ｙ，Ｍ，Ｃ，Ｋの４色の熱溶融転写インク層
６        ・・・・被転写基材
７        ・・・・回折構造体
１１      ・・・・剥離保護層
１２      ・・・・微細回折構造形成層
１３      ・・・・反射層
１４      ・・・・接着層
１５      ・・・・印刷層
２１      ・・・・凹凸加工面
【図３】
0005200649.tif 000002
【図４】
0005200649.tif 000003
【図５】
0005200649.tif 000004
【図６】
0005200649.tif 000005
【図１】
0005200649.tif 000006
【図２】
0005200649.tif 000007
【図７】
0005200649.tif 000008
【図８】
0005200649.tif 000009
【図９】
0005200649.tif 000010